(57)【要約】      （修正有）【課題】陽極酸化処理にあって、金属装飾物の表面にグラデーションカラーで発色する酸化皮膜を形成する製造方法と製造装置を提供する。【解決手段】電解液１３中に陽極としての金属部材１４と陰極としての電極部材１５とを配置して、金属部材１４に電圧を印加し、表面を陽極酸化させる金属装飾物の製造方法であって、金属部材１４を電極部材１５から遮蔽する遮蔽部材２１を設け、金属部材１４または遮蔽部材２１を電解液１３中で移動させて、金属部材１４と電極部材１５の対向位置を変化させながら、電圧を変化させて印加する。対向面積の小さい時に電圧を高くし、対向面積の大きいときに電圧を低くなる様に印加し、対向位置及び電圧の変化除々に変化させることにより、陽極酸化により形成される酸化膜を除々に変化させ、色調を連続的に変調し、グラデーションを表現する。【選択図】図１
2015168831.tif 000002
【特許請求の範囲】
【請求項１】
電解液中に陽極としての金属部材と陰極としての電極部材とを配置して、前記金属部材に電圧を印加し、表面を陽極酸化させる金属装飾物の製造方法であって、
前記金属部材を前記電極部材から遮蔽する遮蔽部材を設け、
前記金属部材または前記遮蔽部材を前記電解液中で移動させて、
前記金属部材と前記電極部材の対向位置を変化させながら前記電圧を印加する
ことを特徴とする金属装飾物の製造方法。
【請求項２】
前記金属部材または前記遮蔽部材を前記電解液中で移動させ、前記電圧を変化させる
ことを特徴とする請求項１に記載の金属装飾物の製造方法。
【請求項３】
前記金属部材と前記電極部材の対向位置の変化は、対向面積の変化である
ことを特徴とする請求項１または２に記載の金属装飾物の製造方法。
【請求項４】
前記電圧は、前記対向面積が小さいときに前記電圧は高くなるように、
前記対向面積が大きいときは前記電圧が低くなるように変化させる
ことを特徴とする請求項３に記載の金属装飾物の製造方法。
【請求項５】
前記遮蔽部材に開口部を設ける
ことを特徴とする請求項１または２に記載の金属装飾物の製造方法。
【請求項６】
電解液中に陽極としての金属部材と陰極としての電極部材とを配置して、前記金属部材に電圧を印加し、表面を陽極酸化させる金属装飾物の製造装置であって、
前記電解液中に前記金属部材と前記電極部材を保持して印加する電圧を制御する電圧制御手段と、
前記金属部材を前記電極部材から遮蔽する遮蔽手段と、
前記金属部材または前記遮蔽手段を前記電解液中で相対位置を変化させる位置制御手段と、
を備えることを特徴とする金属装飾物の製造装置。
【請求項７】
前記位置制御手段によって制御される前記金属部材または前記遮蔽手段の位置によって印加する電圧を前記電圧制御手段が制御する
ことを特徴とする請求項６に記載の金属装飾物の製造装置。
【請求項８】
前記遮蔽手段に開口部を設ける
ことを特徴とする請求項６または７に記載の金属装飾物の製造装置。
【発明の詳細な説明】
【技術分野】
【０００１】
本発明は、装飾用の金属部材の表面に陽極酸化皮膜を形成し、発色させる製造方法にあって、特に、金属部材にグラデーションカラー模様の酸化皮膜を形成する金属装飾物の製造方法とその製造装置に関する。
【背景技術】
【０００２】
いわゆる、陽極酸化処理方法は、電解液中で、例えば、アルミニウム、チタン、ステンレス、タングステン、マグネシウム等の金属を陽極として電解処理をすると、その金属表面に光透過性の酸化皮膜の層が形成され、その層の光の干渉作用によって独特な色の発色効果を得る方法である。
【０００３】
このような陽極酸化処理の発色において、色に明瞭な境界なく徐々に変化するグラデーションカラーを形成する製造方法が提案されている。
【０００４】
すなわち、金属を被覆した文字板を陽極酸化処理して発色させるに当たり、連続的に文字板を陽極酸化処理槽からゆっくり引き上げながら、同時に処理電圧を次第にあげてゆく。この工程により、文字板のうち処理液内に入っている部分は次第に陽極酸化皮膜が厚くなり、干渉色が次第に変化し、色調が連続的に変化する文字板を得る方法が提案されている（例えば、特許文献１参照。）。
【０００５】
あるいは、陽極酸化処理後、染色溶液に金属部材を浸漬し、浸漬の深さを順次変動させて染色の度合いを調整し、色を連続階調にして、グラデーションを表現する方法が提案されている（例えば、特許文献２参照。）。
【先行技術文献】
【特許文献】
【０００６】
【特許文献１】特開昭５９−１７０２９７号公報（第２頁、第２図）
【特許文献２】特開２０１０−３７６０４号公報（第２頁、第２図）
【発明の概要】
【発明が解決しようとする課題】
【０００７】
しかしながら、特許文献１に示した従来技術は、電解液槽からゆっくり文字板を引き上げ電圧も徐々に高めてグラデーションカラーを形成しようとするものであるが、電解液槽上面の電解液と空気の界面は、電解液の撹拌、そして、文字板を引き上げる際の電解液の表面張力等により波立ち、界面が常に振動する。従って、その界面の不安定さが酸化皮膜の膜厚形成を不定にして、グラデーションカラーの体裁をなさない不良を発生する問題があった。
【０００８】
特許文献２に示した従来技術は、陽極酸化処理だけでグラデーションカラーを形成するものでなく、陽極酸化処理したものを染色溶液に浸漬して染色する工程を加えることによって、グラデーションを実現しようとするものであって、陽極酸化処理で形成した透明皮膜の光の干渉効果による独特の発色を実現するものではない。
【０００９】
本発明の金属装飾物の製造方法は、このような課題を解決するためにある。そして、その目的は、陽極酸化処理にあって、金属装飾物の表面にグラデーションカラーを形成する製造方法と製造装置を提供するものである。
【課題を解決するための手段】
【００１０】
上記目的を達成するために、本発明の金属装飾物の製造方法と製造装置は、以下の製造方法と構成を採用するものである。
【００１１】
電解液中に陽極としての金属部材と陰極としての電極部材とを配置して、金属部材に電圧を印加し、表面を陽極酸化させる金属装飾物の製造方法であって、金属部材を電極部材から遮蔽する遮蔽部材を設け、金属部材または遮蔽部材を電解液中で移動させて、金属部材と電極部材の対向位置を変化させながら電圧を印加することを特徴とする。
【００１２】
金属部材または遮蔽部材を電解液中で移動させ、電圧を変化させてもよい。
【００１３】
金属部材と電極部材の対向位置の変化は、対向面積の変化であってもよい。
【００１４】
電圧は、対向面積が小さいときに電圧は高くなるように、対向面積が大きいときは電圧が低くなるように変化させてもよい。
【００１５】
遮蔽部材に開口部を設けてもよい。
【００１６】
電解液中に陽極としての金属部材と陰極としての電極部材とを配置して、金属部材に電圧を印加し、表面を陽極酸化させる金属装飾物の製造装置であって、電解液中に金属部材と電極部材を保持して印加する電圧を制御する電圧制御手段と、金属部材を電極部材から遮蔽する遮蔽手段と、金属部材または遮蔽手段を電解液中で相対位置を変化させる位置制御手段と、を備えることを特徴とする。
【００１７】
位置制御手段によって制御される金属部材または遮蔽手段の位置によって印加する電圧を電圧制御手段が制御してもよい。
【００１８】
遮蔽手段に開口部を設けてもよい。
【発明の効果】
【００１９】
本発明の金属装飾物の製造方法とその製造装置は、電解液の中で金属装飾物となる金属部材を遮蔽手段で覆い、部分的に露出した箇所に印加電圧に応じた酸化皮膜を生成し、露出箇所を変えながらこれを繰り返すことで、電解槽上面の電解液と空気との界面の影響を受けることなく、多種多様のグラデーションカラーで発色する酸化皮膜を金属部材の表面に形成することが可能となり、多色かつ、色の変化がより滑らかで装飾性の高い金属装飾物を提供することができる。
【図面の簡単な説明】
【００２０】
【図１】本発明の金属装飾物の製造方法とその製造装置である第１の実施形態を模式的に示す構成の断面図及び部分斜視図である。
【図２】本発明の金属装飾物の製造方法である第１の実施形態を模式的に示す断面図である。
【図３】本発明の金属装飾物の製造方法である第１の実施形態の変形例を模式的に示す断面図である。
【図４】本発明の金属装飾物の製造装置である第２の実施形態を示す部分斜視図である。
【図５】本発明の金属装飾物の製造装置である第２の実施形態の変形例を示す部分斜視図である。
【図６】本発明の金属装飾物の製造方法である第３の実施形態を模式的に示す部分斜視図及び断面図である。
【図７】本発明の金属装飾物の製造方法である第３の実施形態を模式的に示す断面図である。
【図８】本発明の金属装飾物の製造方法である第３の実施形態の変形例を模式的に示す部分斜視図及び部分側面図である。
【発明を実施するための形態】
【００２１】
本発明の金属装飾物の製造方法とその製造装置は、電解液の中に浸漬した金属部材と遮蔽手段で形成される金属部材の露出部分に、印加電圧に応じた酸化皮膜を形成し、露出部分を変え酸化皮膜の形成を繰り返することによって、電解液槽上面の電解液と空気との界面の影響を受けることなく、グラデーションカラーで発色する酸化皮膜を形成することが特徴的である。
【００２２】
以下、図面を用いて金属部材にグラデーションカラーで発色する酸化皮膜を形成する金属装飾物の製造方法とその製造装置を説明する。なお、以下に説明する実施形態において、いわゆる、チタン及びチタン合金にグラデーションカラーで発色する酸化皮膜を形成する金属装飾物の製造方法とその製造装置の例で説明する。
【００２３】
図１から図３を用いて第１の実施形態を説明する。次に、図４と図５を用いて第２の実施形態を説明し、図６から図８を用いて第３の実施形態を説明する。
第１の実施形態には、遮蔽手段の移動によるグラデーションカラーで発色する酸化皮膜を形成する金属装飾物の製造方法とその製造装置の構成例を示す。遮蔽手段の遮蔽部材２１の移動方向の違いにより２つの実施形態があり、それぞれ説明する。第２の実施形態には、金属部材１４１、１４２の複数面にグラデーションカラーで発色する酸化皮膜を形成する構成例を示し、表裏面、そして、全周の面の違いにより２つの実施形態があり、それぞれ説明する。第３の実施形態には、開口部を有する遮蔽手段によるグラデーションカラーで発色する酸化皮膜を形成する金属装飾物の製造方法の例を示す。開口部形状の違いにより２つの実施形態があり、それぞれ説明する。
【第１の実施形態】
【００２４】
［第１の実施形態の説明：図１、図２］
まず、図１、図２を用いて金属装飾物の製造方法とその製造装置である第１の実施形態を説明する。
図１（ａ）は、金属装飾物の製造装置のブロック図を含む模式的な断面図であり、図１（ｂ）は、図１（ａ）の陽極の金属部材１４と陰極の電極部材１５と遮蔽手段の構成を説明するための部分斜視図である。図２は、図１（ａ）の続きの工程を説明する断面図で、構成が図１（ａ）と全く同じであるので同じ構成部材は同一の符号を付し、重複する説明は省略する。
なお、図１（ａ）においては、金属部材１４と電極部材１５の面を並べて配置したが、これは説明を分かりやすくするためであって、実際は、図１（ｂ）のように、金属部材１４と電極部材１５の面が対向する配置関係にある。
【００２５】
まず、図１（ａ）（ｂ）において、金属装飾物の陽極酸化処理について説明する。
図１（ａ）に示すように、金属装飾物の陽極酸化処理の製造装置１において、電解槽１１は、蓋１２で覆われ、その中に電解液１３が蓄えられている。電解液１３は、無機酸、有機酸、無機塩基の溶液等であり、その電解液１３の中に陽極と陰極が浸漬されている。陽極は、チタン及びチタン合金の金属装飾物となる金属部材１４であり、陰極は、チタン或いはステンレス鋼等の電極部材１５である。
【００２６】
陽極の金属部材１４と陰極の電極部材１５は、電圧制御手段３１のプラス極とマイナス極にそれぞれ電気的に接続されている。遮蔽手段である遮蔽部材２１は、円筒形状であっ
て、材質は例えば、テフロン（登録商標）、チタン等からなり、位置制御手段３２に連結されて上下方向に移動自在に支持されている。そして、陽極の金属部材１４を陰極の電極部材１５から遮蔽している。
【００２７】
位置制御手段３２は、遮蔽部材２１の上下方向の移動に応じた信号を電圧制御手段３１に伝達し、電圧制御手段３１は、その信号に基づき、陽極の金属部材１４と陰極の電極部材１５との間に電圧を印加し、金属部材１４の表面に酸化皮膜を形成する。なお、これらの処理を行う電圧制御手段３１、及び、位置制御手段３２は、それぞれ内蔵している図示しない信号処理回路、駆動回路の動作及び電気信号の説明は、すでに知られている技術であるため省略する。
【００２８】
すなわち、位置制御手段３２により遮蔽部材２１が上方向に移動すると、その移動に応じて金属部材１４の面が露出し、電極部材１５との対向面積、或いは、対向位置が変化する構成である。そして、その金属部材１４の露出箇所と電極部材１５との間に、位置制御手段３２からの信号によって電圧制御手段３１で制御される電圧が印加され、その電圧に応じて金属部材１４の露出箇所に形成された酸化皮膜が光の干渉作用によって発色する。この位置制御手段３２による遮蔽部材２１の移動と電圧制御手段３１による印加電圧の制御を繰り返すことにより、金属部材１４にグラデーションカラーで発色する酸化皮膜の形成が可能となる。
【００２９】
図１（ｂ）に示すように、金属部材１４と電極部材１５は、互いに面を対向して電解液１３の中に固定配置され、プラス極とマイナス極に接続されている。円筒形状の遮蔽部材２１は、その中央部に金属部材１４を配置し、電極部材１５から遮蔽する壁をその周囲に形成している。
【００３０】
次に、金属部材１４に主として３色のグラデーションカラーで発色する酸化皮膜を形成する金属装飾物の製造方法について説明する。
図１（ａ）に示すように、第１の製造工程であるセッティング工程において、上述したように、金属部材１４と電極部材１５が電圧制御手段３１にそれぞれプラス極とマイナス極で電気的に接続され、そして、電解液１３の中に両者ともに完全に浸漬される位置に固定配置されている。そして、陽極酸化処理中においては金属部材１４が電解槽１１上面の電解液１３と空気との界面から出ることはない。
【００３１】
遮蔽部材２１は、電極部材１５に対して金属部材１４を完全に遮蔽して、露出部分がない位置に位置制御手段３２で配置保持されている。この工程にあっては、電圧制御手段３１はスタンバイ状態にあり電圧の印加はしてない。
【００３２】
次に、図２（ａ）に示すように、第２の製造工程である第１酸化皮膜形成工程においては、位置制御手段３２によって遮蔽部材２１が上方に引き上げられ、電極部材１５に対して金属部材１４の対向位置が変わり対向面ａ部が露出する。そして、金属部材１４の露出したａ部に、位置制御手段３２からの信号に基づいて、電圧制御手段３１が金属部材１４のａ部と電極部材１５との間に電圧を印加する。この最初の陽極酸化処理における印加電圧は、３色のグラデーションカラーで発色する酸化皮膜を形成する酸化皮膜形成工程の中で最も高い電圧であり、例えば、桃色に発色する酸化皮膜の厚さを形成する電圧を印加する。
【００３３】
次に、図２（ｂ）に示すように、第３の製造工程である第２酸化皮膜形成工程においては、位置制御手段３２によって遮蔽部材２１が更に上方に引き上げられ、電極部材１５に対して金属部材１４の対向位置が変わり対向面ｂ部が新たに露出し、ａ部とｂ部が露出する。金属部材１４の追加露出したｂ部に、位置制御手段３２からの信号に基づいて、電圧
制御手段３１が金属部材１４のａ部、ｂ部の露出部分と電極部材１５との間に電圧を印加する。この第２酸化皮膜形成工程の陽極酸化処理における印加電圧は、３色の酸化皮膜形成工程の中で中間の電圧であり、例えば、紫色に発色する酸化皮膜の厚さに対応する電圧であって、先の第１酸化皮膜形成工程においてａ部を陽極酸化したときの前工程より印加電圧が低く設定されている。
【００３４】
この工程で特徴的なのは、第２酸化皮膜形成工程のａ部とｂ部に印加される電圧が第１酸化皮膜形成工程の電圧より低く設定されていることである。電圧によって形成される酸化皮膜の膜厚が決まっており、電圧の高い方が酸化皮膜の厚さが厚く形成される。一度酸化皮膜が形成されると、それより低い電圧では反応が進まず、厚さが変わらない。従って、ａ部とｂ部に電圧が印加されるものの、ａ部は桃色に発色する酸化皮膜がそのまま保持され、ｂ部だけに印加電圧に応じた紫色に発色する酸化皮膜が形成される。
【００３５】
このａ部の酸化皮膜形成電圧よりｂ部の酸化皮膜形成電圧が低いことが、グラデーションカラーで発色する酸化皮膜を形成する必須の条件であり、これを逆にすると、先に形成したａ部の酸化皮膜がｂ部の酸化皮膜と同じ厚さにまで成長し、ａ部ｂ部とも同じ厚さの酸化皮膜となり同色の発色となる問題が生ずる。
【００３６】
次に、図２（ｃ）に示すように、第４の製造工程である第３酸化皮膜形成工程において、位置制御手段３２によって遮蔽部材２１が更に上方に引き上げられ金属部材１４全てが露出し、酸化皮膜の形成されていないｃ部が対向面として最後に露出する。そして、位置制御手段３２からの金属部材１４の最後のｃ部露出の信号に基づいて、電圧制御手段３１が金属部材１４と電極部材１５との間に電圧を印加する。この第３酸化皮膜形成工程の陽極酸化処理における印加電圧は、３色の酸化皮膜形成工程の中で最も低い電圧であり、例えば、黄金色に発色する酸化皮膜の厚さの電圧を印加する。
【００３７】
上述したように、ａ部、ｂ部、ｃ部の酸化皮膜形成でそれぞれに印加される電圧の高さは、ａ部の酸化皮膜形成電圧＞ｂ部の酸化皮膜形成電圧＞ｃ部の酸化皮膜形成電圧の関係となっている。すなわち、金属部材１４の露出面積が増加する、言い換えると、金属部材１４と電極部材１５の対向面積が増加すると、印加電圧を低くする関係であることが、グラデーションカラーで発色する酸化皮膜を形成するため必須条件である。
【００３８】
以上のような金属装飾物の製造方法によって、この第１の実施形態においては、基本的な一例として３段階の酸化皮膜形成を説明したが、この分割の段階をより細かくして、グラデーションカラーの酸化皮膜を形成することは容易である。更には、位置制御手段３２で遮蔽部材２１を連続して引き上げ、その位置信号に基づき同期して電圧制御手段３１の印加電圧を高い電圧から連続的に下げて酸化皮膜を形成することにより、多色かつ、色の変化がより滑らかで本格的なグラデーションカラーで発色する酸化皮膜を形成することが可能な金属装飾物の製造方法が得られる。
【００３９】
［第１の実施形態の変形例の説明：図３］
次に、図３において、第１の実施形態と同様、金属部材１４に主として３色のグラデーションカラーで発色する酸化皮膜を形成する金属装飾物の製造方法である第１の実施形態の変形例を説明する。
図３は、金属部材１４にグラデーションカラーで発色する酸化皮膜を形成する金属装飾物の製造方法を説明する断面図で、図２と同じ構成部材は同一の符号を付し、重複する説明は省略する。
【００４０】
第２の実施形態の特徴は、第１の実施形態と異なり、遮蔽部材２１が引き下げられ、金属部材１４と電極部材１５の対向面積が減少する移動方向の動作で酸化皮膜を形成する製
造工程を有することである。
【００４１】
図３（ａ）に示すように、第１の製造工程であるセッティング工程において、金属部材１４と電極部材１５がそれぞれプラス極とマイナス極で電気的に接続され、そして、電解液１３の中に両者ともに完全に浸漬される位置に固定配置されている。遮蔽部材２１は、金属部材１４をその中央部に配置可能であるが、上方に退避して陰極の電極部材１５に対して金属部材１４の対向面が完全に露出し保持されている。この工程にあっては、電圧制御手段はスタンバイ状態であり電圧の印加はしていない。
【００４２】
次に、金属部材１４が全部露出している状態のまま、第２の製造工程である第１酸化皮膜形成工程において、位置制御手段３２からの信号に基づいて、電圧制御手段３１により金属部材１４と電極部材１５との間に電圧を印加する。この第１酸化皮膜形成工程の陽極酸化処理における印加電圧は、３色の酸化皮膜形成工程の中で最も低い電圧であり、例えば、黄金色に発色する酸化皮膜の厚さを形成する電圧を印加し、金属部材１４の対向面全体が黄金色に発色する酸化皮膜が形成される。この黄金色の皮膜は、最終的には、第１の実施形態と同様、ｃ部を形成する部分となる。
【００４３】
次に、図３（ｂ）に示すように、第３の製造工程である第２酸化皮膜形成工程において、位置制御手段３２によって遮蔽部材２１が下方に引き下げられ金属部材１４のｃ部の領域となる部分を遮蔽する。そして、位置制御手段３２からの金属部材１４のｂ部露出の信号に基づいて、電圧制御手段３１が金属部材１４と電極部材１５との間に電圧を印加する。この第２酸化皮膜形成工程の酸化皮膜処理における印加電圧は、３色の酸化皮膜処理工程の中で中間の電圧であり、第１酸化皮膜形成工程の印加電圧より高く、例えば、紫色に発色する酸化皮膜の厚さを形成する電圧を印加する。その結果、遮蔽されたｃ部以外の領域が全て、ｂ部の紫色に発色する酸化皮膜が形成される。
【００４４】
これは、第１の実施形態の酸化皮膜の形成順序と全く逆である。第１酸化皮膜形成工程で黄金色に発色する酸化皮膜が形成されたｃ部に印加した電圧に対して、ｂ部で印加する電圧を高く設定することで、反応が進みｃ部の皮膜の上に、より厚い紫色に発色する酸化皮膜がｂ部として形成される。
すなわち、ｃ部の次にｂ部に酸化皮膜を形成する時に印加する電圧は、ｂ部の酸化皮膜形成電圧＞ｃ部の酸化皮膜形成電圧、の関係が必須の条件であり、これを逆にすると、それより先に反応が進まず酸化皮膜の形成が不可能で最初に形成したｃ部の発色しか出来ない問題が生ずる。
【００４５】
次に、図３（ｃ）に示すように、第４の製造工程である第３酸化皮膜形成工程において、位置制御手段３２によって遮蔽部材２１が更に下方に引き下げられ金属部材１４のｂ部の領域となる部分を遮蔽する。そして、位置制御手段３２からの金属部材１４のａ部露出の信号に基づいて、電圧制御手段３１が金属部材１４と電極部材１５との間に電圧を印加する。この第３酸化皮膜形成工程の酸化皮膜処理における印加電圧は、３色の酸化皮膜処理工程の中で最も高い電圧であり、例えば、桃色に発色する酸化皮膜の厚さを形成する電圧を印加する。
【００４６】
以上のような金属装飾物の製造方法によって、第１の実施形態と同様に、ａ部、ｂ部、ｃ部の酸化皮膜形成でそれぞれに印加される電圧の高さは、ａ部の酸化皮膜形成電圧＞ｂ部の酸化皮膜形成電圧＞ｃ部の酸化皮膜形成電圧の関係となっている。異なる点は、遮蔽部材２１による金属部材１４の遮蔽が全体の露出から徐々に露出面積が減少することで、印加電圧は面積の減少に従って高く設定される。すなわち、金属部材１４と電極部材１５の対向面積が減少するに従って、印加電圧を高くして、グラデーションカラーで発色する酸化皮膜を形成することが可能となる。
【００４７】
また、本実施形態において上述した基本的な３段階の酸化皮膜を形成する工程を説明したが、第１の実施形態と同様、遮蔽部材２１による遮蔽の段階を細かく設定し印加電圧を対応してグラデーションカラーで発色する酸化皮膜を形成することが容易であり、更に、位置制御手段３２で遮蔽部材２１を連続して引き下げ、その位置信号に基づき同期して電圧制御手段３１の印加電圧を低い電圧から連続的に上げて酸化皮膜を形成することにより、多色かつ、色の変化がより滑らかで本格的なグラデーションカラーで発色する酸化皮膜を金属部材１４に形成することが可能な金属装飾物の製造方法が得られる。
【第２の実施形態】
【００４８】
第２の実施形態は、金属部材１４の複数面にグラデーションカラーで発色する酸化皮膜を形成する構成例を示し、２つの実施形態として、金属部材１４の表裏に酸化皮膜を形成する例と、全周の面に酸化皮膜を形成する例をそれぞれ説明する。
【００４９】
［第２の実施形態の説明：図４］
図４を用いて金属部材１４１の表面と裏面に同時に酸化皮膜を形成する第２の実施形態を説明する。図４は、陽極の金属部材１４１の両面に酸化皮膜を形成する陰極の電極部材１５と遮蔽手段の構成を説明するための部分斜視図である。
【００５０】
図４に示すように、マイナス極に接続された２枚の電極部材１５がプラス極に接続された金属部材１４１を挟んで面を対向して配置され、そして、その金属部材１４１と２枚の電極部材１５の対向した面を遮蔽する形で、遮蔽手段であるコの字形状の遮蔽部材２２を構成する遮蔽板２２１、２２２が配置されている。
【００５１】
すなわち、２枚の遮蔽板２２１、２２２を有する遮蔽部材２２は、位置制御手段３２で上下移動可能に保持されており、第１の実施形態と同様に、金属部材１４１の電極部材１５と対向面積を変えて、電圧制御手段３１で電圧を制御することにより、金属部材１４１の表裏の２面にグラデーションカラーで発色する酸化皮膜を同時に形成することが可能となる。
【００５２】
遮蔽部材２２の形状については、コの字形状で説明したが、金属部材１４１の両面に遮蔽部材２２を配置すればよく、第１の実施形態と同様の円筒形状、或いは、中空の四角柱、或いは、２枚の平板でも同様に金属部材１４１の表裏面に酸化皮膜を形成することが可能である。
【００５３】
［第２の実施形態の変形例の説明：図５］
図５を用いて金属部材１４２の全周に同時に酸化皮膜を形成する第２の実施形態の変形例を説明する。図５は、陽極の金属部材１４２の全周の面に酸化皮膜を形成する陰極の電極部材１５１と遮蔽手段の構成を説明するための斜視図である。
【００５４】
図５に示すように、金属部材１４２は、例えば、六角柱形状の金属部材１４２である。この全周の６つの面に同時に酸化皮膜を形成するために、陰極の電極部材１５１は、６つの面と対向する面を有する円筒形状に形成され、そして、遮蔽部材２１も金属部材１４２と電極部材１５１を遮蔽するため円筒形状に形成されている。
【００５５】
すなわち、第１の実施形態と同様に、遮蔽部材２１は、位置制御手段３２で上下移動可能に保持され、金属部材１４２と電極部材１５１との対向面積を変えて、電圧制御手段３１で電圧を制御することにより、金属部材１４２の全周の６つの面にグラデーションカラーで発色する酸化皮膜を同時に形成することが可能となる。
【００５６】
電極部材１５１の形状については、円筒形状で説明したが、金属部材１４２の形状に合わせた形状、たとえば多角形とすることで金属部材１４２と電極部材１５１との距離を一定にすることができ、安定した品質のグラデーションカラーで発色する酸化皮膜の形成が可能となる。
【００５７】
従って、第２の実施形態の変形例の構成とすることで、３次元的なグラデーションカラーで発色する酸化皮膜を形成することが可能な金属装飾物の製造装置を提供することが可能となる。
【第３の実施形態】
【００５８】
［第３の実施形態の説明：図６、図７］
次に、図６を用いて金属部材１４にグラデーションカラーで発色する酸化皮膜を形成する金属装飾物の製造方法の第３の実施形態を説明する。
図６（ａ）は、図１（ｂ）と同様に、陽極の金属部材１４と陰極の電極部材１５と遮蔽手段の構成を説明するための部分斜視図である。図６（ｂ）は、第１の実施形態の図２と同様の金属装飾物の製造方法を説明するための模式的な断面図であり、図７は、図６（ｂ）の後の工程を説明する断面図である。これらの図面は、第１の実施形態と同じ構成部材は同一の符号を付し、重複する説明は省略する。
【００５９】
第３の実施形態の特徴は、円筒形状の遮蔽部材２３がその胴部に帯状の開口部２３１を有していることであり、金属部材１４の任意の位置に帯状に配色されたグラデーションカラーで発色する酸化皮膜を形成する金属装飾物の製造方法が提供可能である。
【００６０】
図６（ａ）に示すように、金属部材１４は、酸化皮膜を形成する面を電極部材１５の面と対向してセッティングされ、遮蔽部材２３は、円筒形状の胴部に帯状の開口部２３１が形成されている。そして、遮蔽部材２３の中央部に金属部材１４を配置し、その周囲を囲む壁を形成しているが、第１の実施形態と異なり、電極部材１５からは、開口部２３１を通して金属部材１４の一部に対向面を有する配置になっている。すなわち、開口部２３１を上下に移動することにより、電極部材１５と金属部材１４との対向位置を変えて開口部２３１に応じた酸化皮膜を形成することが可能である。
【００６１】
図６（ｂ）においては、図１と同様に、金属部材１４と電極部材１５の面が並べて配置されているが、これは構成部材の位置関係の説明を容易にするための模式的な断面図であって、実際は、金属部材１４と電極部材１５の配置は、図６（ａ）のように配置されている。
【００６２】
次に、第１の実施形態と同様に、金属部材１４に主として３色のグラデーションカラーで発色する酸化皮膜を形成する金属装飾物の製造方法について説明する。
図６（ｂ）に示すように、第１の製造工程であるセッティング工程において、金属部材１４と電極部材１５がプラス極とマイナス極に電気的に接続されており、そして、電解液１３の中に両者ともに完全に浸漬される位置に固定配置されている。
【００６３】
遮蔽部材２３は、その中央部に金属部材１４を配置して、陰極の電極部材１５に対して開口部２３１を通して金属部材１４の一番下で、ｃ部が露出した対向位置にある。このセッティング状態では、電圧制御手段はスタンバイ状態にあり電圧の印加はまだしていない。
【００６４】
次に、第２の製造工程である第１陽極酸化皮膜形成工程として、位置制御手段３２からこのセッティング状態の位置関係の信号に基づいて、電圧制御手段３１が金属部材１４と電極部材１５との間に電圧を印加する。例えば、３色を形成する中で最も低い電圧であり
、黄金色に発色する酸化皮膜の厚さが形成される電圧を印加し、ｃ部に黄金色に発色する酸化皮膜が形成される。
【００６５】
次に、図７（ａ）に示すように、第３の製造工程である第２酸化皮膜形成工程において、位置制御手段３２によって遮蔽部材２３が上方に引き上げられ金属部材１４の一番上でｂ部の領域となる対向位置に開口部２３１がセットされる。そして、位置制御手段３２からの金属部材１４のｂ部露出の信号に基づいて、電圧制御手段３１が金属部材１４と電極部材１５との間に、例えば、３色を形成する中で、中間の電圧であり、紫色に発色する酸化皮膜の厚さが形成される電圧を印加し、金属部材１４の露出部のｂ部が紫色に発色する酸化皮膜が形成される。
【００６６】
次に、図７（ｂ）に示すように、第４の製造工程である第３酸化皮膜形成工程において、位置制御手段３２によって遮蔽部材２３が下方に引き下げられ金属部材１４の中央でａ部の領域となる対向位置に開口部２３１がセットされる。そして、位置制御手段３２からの金属部材１４のａ部露出の信号に基づいて、電圧制御手段３１が金属部材１４と電極部材１５との間に、例えば、３色を形成する中で、最も高い電圧であり、桃色に発色する酸化皮膜の厚さが形成される電圧を印加して、金属部材１４の露出部のａ部が桃色に発色する酸化皮膜が形成される。
【００６７】
すなわち、金属部材１４にセットした帯状の開口部２３１の部分だけに酸化皮膜が形成される。従って、ａ部、ｂ部、ｃ部の発色は任意の色が選定可能であり、第１の実施形態のように膜厚の形成順序を考慮した色の並びのグラデーションカラーに束縛されず、金属部材１４に任意の色配列のグラデーションカラーで発色する酸化皮膜を形成することが可能となる。
【００６８】
［第３の実施形態の変形例の説明：図８］
次に、図８を用いて金属装飾物の製造方法の第３の実施形態の変形例を説明する。
図８（ａ）は、図６（ａ）と同様に、開口部を有する遮蔽手段と陽極の金属部材１４と陰極の電極部材１５の構成を説明するための部分斜視図である。図８（ｂ）は、この遮蔽手段を用いてグラデーションカラーで発色する酸化皮膜が形成された金属部材１４を示す図である。
【００６９】
第３の実施形態の変形例の特徴は、遮蔽手段が矩形の開口部を有する平板形状であり、そして、位置制御手段３２による開口部の移動と、その移動動作に同期した電圧制御手段３１による印加電圧の制御によって金属部材１４にグラデーションカラーで発色する酸化皮膜の形成が可能となることである。
【００７０】
図８（ａ）に示すように、金属部材１４は、酸化皮膜を形成する面を電極部材１５の面と対向して電解液１３の中に固定配置され、その両者の間に配置されている遮蔽手段である遮蔽部材２４は、平板形状であって、その中央部に矩形の開口部２４１が形成されている。従って、円筒形状の遮蔽部材と異なり金属部材１４の裏面に酸化皮膜の回り込みが見られるが、裏面を用いない金属装飾物であれば問題ない。
【００７１】
金属部材１４の不要な部分に酸化皮膜が形成されないようにするために、遮蔽部材２４を第２の実施形態で説明したような中空の四角柱、或いは、２枚の平板とし、開口部２４１を設けた形状としてもよい。
【００７２】
図８（ｂ）は、金属部材１４の表面にグラデーションカラーを発色する酸化皮膜を形成する例の図である。そして、実際は、連続的なグラデーションカラーで発色する酸化皮膜が形成されるが、説明しやすいように金属部材１４の表面をａ〜ｆの６つの領域で説明す
る。
【００７３】
遮蔽部材２４の開口部２４１は、金属部材１４の表面のａ〜ｆ領域のそれぞれの大きさとほぼ一致した形状に開けられている。そして、まず初めに、位置制御手段３２によって開口部２４１が金属部材１４のａ領域の対向位置にセットされている。開口部２４１は、陽極酸化処理の開始にあたって、酸化皮膜形成の最低電圧が印加され、そして、矢印Ａ方向に移動し、ｂ領域、ｃ領域に進む、その動きに同期して電圧制御手段３１からの印加電圧がその場所に応じた信号によって最低電圧から徐々に電圧を上昇する。すなわち、ｂ領域、ｃ領域に進むに従って形成される酸化皮膜の膜厚が徐々に厚くなる。開口部２４１が通過した後の領域は、電圧が高く印加されても電極部材１５に対し遮蔽部材２４によって遮蔽されているので、それ以上の膜厚の成長はない。これは、開口部を遮蔽部材２４に設けた長所となっている。
【００７４】
そして、更に、開口部２４１がｃ領域からｄ領域と進み、そして、矢印Ｂ方向に移動してｅ領域、ｆ領域に至る。その間、電圧制御手段３１からの印加電圧も更に徐々に上昇してｆ領域で最も厚い酸化皮膜を形成する。すなわち、図８（ｂ）に示すように、ａ領域からｆ領域の順序で連続的に印加電圧を上昇し、酸化皮膜が連続的に徐々に厚くなり、例えば、黄金色から桃色に変化するグラデーションカラーで発色する酸化皮膜が金属部材１４に形成される。
【００７５】
その他、この遮蔽部材２４の開口部２４１を用いて酸化皮膜を形成する方法は、第３の実施形態と同様に、位置制御手段３２により対向位置のａ〜ｆ領域にランダムに一つずつ開口部２４１を移動し配置し、そして、その都度、電圧制御手段３１により任意の電圧を印加し、ａ〜ｆ領域に任意の発色をバラバラに形成することによって、複雑な色配列を有する金属部材１４の提供が可能となる。
【００７６】
すなわち、遮蔽手段に開口部を形成することで、金属部材１４にグラデーションカラーで発色する酸化皮膜を形成することが可能となるばかりではなく、多種多様の色付けをすることが可能な金属装飾物の製造方法とその製造装置を提供することが可能となる。
【００７７】
上述したように、各実施形態においては、遮蔽手段である遮蔽部材を移動する形態で説明したが、遮蔽部材を固定して、金属部材を移動する形態にしても酸化皮膜の形成は可能である。更には、遮蔽部材と金属部材の両者を相対的に移動し、相対位置、相対面積を変える形態にしても同様のグラデーションカラーで発色する酸化皮膜を形成することが可能である。
【００７８】
以上、本発明の好ましい実施の態様を説明してきたが、本発明はこれに限定されることはなく、金属装飾物は、アルミニウム、チタン、ステンレス、タングステン、マグネシウム以外の材料、例えば、洋白、真鍮、更には、プラスチック材料であっても、その材料表面にアルミニウム、チタン等を蒸着やイオンプレーティング等で薄膜を形成して、そこに酸化皮膜を形成してグラデーションカラーで発色する酸化皮膜を形成することも可能であることは言うまでもない。
【００７９】
なお、本発明は、上述した金属装飾物の製造方法とその製造装置の実施形態に限定されることはなく、それらの全てを行う必要もなく、特許請求の範囲の各請求項に記載した内容の範囲で種々に変更や省略をすることが出来ることは言うまでもない。
【符号の説明】
【００８０】
１  製造装置
１１  電解槽
１２  蓋
１３  電解液
１４、１４１、１４２  金属部材
１５  電極部材
２１、２２、２３、２４  遮蔽部材
３１  電圧制御手段
３２  位置制御手段
２２１、２２２  遮蔽板
２３１、２４１  開口部
【図１】
2015168831.tif 000003
【図２】
2015168831.tif 000004
【図３】
2015168831.tif 000005
【図４】
2015168831.tif 000006
【図５】
2015168831.tif 000007
【図６】
2015168831.tif 000008
【図７】
2015168831.tif 000009
【図８】
2015168831.tif 000010